(57)【要約】【課題】モノマーとして利用することで、色材に対する高い吸着性能を示す吸着部位を有する色材用分散剤の形成を可能にするアセチルアセトン誘導体を提供すること。【解決手段】２以上の重合性官能基を有する一般式（１）で示される化合物であるアセチルアセトン誘導体。2015067725.tif 000034（一般式（１）中、Ａｒ1、Ａｒ2及びＡｒ3は、それぞれ独立に、置換基を有してもよいベンゼン環を示し、Ｚl、Ｚm及びＺnは、それぞれ独立に、水素原子または重合性官能基のいずれかを示し、且つ、Ｚl、Ｚm及びＺnのうちの少なくとも２個は重合性官能基である。）【選択図】なし【特許請求の範囲】
【請求項１】
２個以上の重合性官能基を有する下記一般式（１）で示される化合物であることを特徴とするアセチルアセトン誘導体。
2015067725.tif 000032
（一般式（１）中、Ａｒ1、Ａｒ2及びＡｒ3は、それぞれ独立に、置換基を有してもよいベンゼン環を示し、Ｚl、Ｚm及びＺnは、それぞれ独立に、水素原子または重合性官能基のいずれかを示し、且つ、Ｚl、Ｚm及びＺnのうちの少なくとも２個は重合性官能基である。）
【請求項２】
前記重合性官能基が、下記（Ｉ−ａ）〜（II−ｂ）で示される群から選ばれる少なくとも１種の官能基であるか、下記（Ｉ−ａ）〜（II−ｂ）が連結基を介して結合したものである請求項１に記載のアセチルアセトン誘導体。
2015067725.tif 000033
【請求項３】
前記重合性官能基の付加位置が、Ａｒ1〜Ａｒ3のメタ位またはパラ位である請求項１又は２に記載のアセチルアセトン誘導体。
【発明の詳細な説明】
【技術分野】
【０００１】
本発明は、顔料や油溶性染料等の様々な不溶性色材（以下、単に「色材」という）に対して高い吸着性を示す、色材用分散剤の吸着部位の形成に利用可能な化合物（モノマー）に関する。
【背景技術】
【０００２】
従来より、色材は、溶媒または樹脂等の媒体（以下、単に「媒体」という）に分散され、インクや塗料として使用されている。このような用途においては、色材が媒体中に均一に分散されている必要があり、そのため、一般に高分子分散剤や界面活性剤などの分散剤が併用されてきた。
【０００３】
色材用の分散剤は、主に色材に対して吸着性を持つ「吸着部位」と、媒体への親和性を有する「分散部位」とで構成され、それぞれの部位は、色材あるいは媒体に合わせて設計できることから、様々な分散剤が報告されている。
【０００４】
例えば、特許文献１では、吸着部位として窒素含有マクロモノマーを用いた色材用分散剤が、また、特許文献２では、塩基性基を有する顔料誘導体を有する吸着モノマーと、カルボキシル基を有し媒体に親和性の高い分散ポリマーの混合物を用いた色材用分散剤が提案されている。
【先行技術文献】
【特許文献】
【０００５】
【特許文献１】特開２００７−２４６６３５号公報
【特許文献２】特開２００７−１３１８３２号公報
【発明の概要】
【発明が解決しようとする課題】
【０００６】
しかしながら、これら従来の分散剤の構造中に形成された吸着部位（あるいは、その形成成分である吸着モノマー）は、色材への吸着性が低く、分散剤として使用した場合に満足できる効果を示さないという問題点があった。従って、本発明の課題とするところは、色材に対して高い吸着性を示し、高分子分散剤等の分散剤における色材に対する吸着部位の形成に利用可能な新規なモノマーを提供することにある。
【課題を解決するための手段】
【０００７】
本発明者らは、上記課題を解決すべく鋭意検討した結果、色材用分散剤を形成する際に特有な構造のモノマーを用いることで、色材への高い吸着性能を示す吸着部位を持つ色材用分散剤の形成が可能になることを見出して、本発明を完成するに至った。
【０００８】
すなわち、本発明によれば、色材への高い吸着性能を示す吸着部位を形成可能な以下に示すアセチルアセトン誘導体が提供される。
［１］２個以上の重合性官能基を有する下記一般式（１）で示される化合物であることを特徴とするアセチルアセトン誘導体。
2015067725.tif 000002
（一般式（１）中、Ａｒ1、Ａｒ2及びＡｒ3は、それぞれ独立に、置換基を有してもよいベンゼン環を示し、Ｚl、Ｚm及びＺnは、それぞれ独立に、水素原子または重合性官能基のいずれかを示し、且つ、Ｚl、Ｚm及びＺnのうちの少なくとも２個は重合性官能基である。）
［２］前記重合性官能基が、下記（Ｉ−ａ）〜（II−ｂ）で示される少なくとも１種の官能基であるか、下記（Ｉ−ａ）〜（II−ｂ）が連結基を介して結合したものである［１］に記載のアセチルアセトン誘導体。
2015067725.tif 000003
［３］前記重合性官能基の付加位置が、Ａｒ1〜Ａｒ3のメタ位またはパラ位である［１］又は［２］に記載のアセチルアセトン誘導体。
【発明の効果】
【０００９】
本発明によれば、これをモノマーとして利用することで、色材への高い吸着性能を示す吸着部位を有する色材用分散剤の形成を可能にするアセチルアセトン誘導体を提供することができる。
【発明を実施するための形態】
【００１０】
以下、本発明の実施の形態について説明するが、本発明は以下の実施の形態に限定されるものではない。
本発明のアセチルアセトン誘導体は、２以上の重合性官能基を有する下記一般式（１）で示される化合物である。
2015067725.tif 000004
（一般式（１）中、Ａｒ1、Ａｒ2及びＡｒ3は、それぞれ独立に、置換基を有してもよいベンゼン環を示し、Ｚl、Ｚm及びＺnは、それぞれ独立に、水素原子または重合性官能基のいずれかを示し、且つ、Ｚl、Ｚm及びＺnのうちの少なくとも２個は重合性官能基である。）
【００１１】
まず、本発明のアセチルアセトン誘導体を色材用分散剤の形成に用いた場合に、色材への高い吸着性能を示す吸着部位が形成される理由について説明する。本発明のアセチルアセトン誘導体は、分子内にＣ＝ＯおよびＮを含有するため、これを色材用分散剤の形成に用いるとその構造中にＣ＝Ｏ及びＮを導入できるが、これらは色材が持つ親水基と水素結合することが可能である。これに加えて、本発明のアセチルアセトン誘導体は、分子内に不飽和結合やフェニル基を複数有しており、分子の平面性が高いことから、色材とのπ−π相互作用が増大され、色材に対して強い吸着性を示すという特徴を持つ。これらの理由から、本発明のセチルアセトン誘導体を分散剤の吸着部位の形成材料に用いることで、色材の吸着性能に優れる色材用分散剤を製造が可能になったと考えられる。
【００１２】
また、本発明のアセチルアセトン誘導体は、その構造中に複数の重合性官能基を有し、当該重合性官能基の存在によって、色材を分散する際に用いられる種々の媒体に合わせて様々な分散部位を適宜に付加させることができる。
【００１３】
本発明のアセチルアセトン誘導体を構成する重合性官能基としては、アクリル基やメタクリル基等の重合性を有するものが好ましく、例えば、下記（Ｉ−ａ）〜（II−ｂ）で示される官能基が挙げられる。さらには、これらの重合性官能基は、連結基を介して結合していてもよい。この際の連結基としては、例えば、アミド基、エステル基、ウレタン基、ウレア基、アルキレン基、フェニレン基、−Ｏ−、−ＮＲ1−及び−ＮＨＣＨ(ＣＨ2ＯＨ)−からなる群より選ばれる２価の連結基が挙げられる。ただし、Ｒ1は水素原子、アルキル基、フェニル基又はアラルキル基を表す。
【００１４】
2015067725.tif 000005
【００１５】
本発明者らの検討によれば、上記に挙げた重合性官能基のうち、少なくとも１種をその構造中に２個以上備えることで、本発明のアセチルアセトン誘導体は、前述した吸着機能（水素結合、もしくはπ−π相互作用による色材への吸着機能）を阻害されることなく、これを用いて形成した色材用分散剤に良好な分散部位を付加することができる。従って、本発明のアセチルアセトン誘導体を色材用分散剤の形成材料に用いることで、吸着部位として優れた性能を有する分散剤を製造することが可能となる。
【００１６】
本発明者らの検討によれば、本発明のアセチルアセトン誘導体を構成する重合性官能基は、前記一般式（１）中のＡｒ1〜Ａｒ3のメタ位またはパラ位に付設するのが好ましい。その理由は、重合性官能基をオルト位に配置した場合、分子内で生じる立体障害によって、該重合性官能基に分散部位を付加する際の反応性が低下したり、付加した分散部位がアセチルアセトン誘導体の持つ前記した色材への高い吸着機能を阻害するおそれがあるので好ましくない。よって、重合性官能基の付加位置は、分散部位を付加する際の反応性を確保するとともに、色材への吸着性能が損なわれることがないように、メタ位又はパラ位に付設することが好ましい。特に、分子の中心から最も離れたパラ位に配置するのがより好ましい。
【００１７】
本発明のアセチルアセトン誘導体は、従来より公知の方法で合成可能であり、例えば、下記の（１）〜（３）段階からなる次のようなスキームで、合成できる。
（１）段階
2015067725.tif 000006
（２）段階
2015067725.tif 000007
（３）段階
2015067725.tif 000008
【００１８】
例えば上記のようにして合成したアセチルアセトン誘導体の分子構造は、ＮＭＲ（核磁気共鳴装置）やＩＲ（赤外分光光度計）、ＧＰＣ（ゲル浸透クロマトグラフィ）等を用いて同定することができる。
【００１９】
以下に、本発明のアセチルアセトン誘導体（化合物１〜２３）の分子構造を例示するが、本発明はこれらに限定されるものではない。
2015067725.tif 000009
2015067725.tif 000010
2015067725.tif 000011
2015067725.tif 000012
2015067725.tif 000013
2015067725.tif 000014
2015067725.tif 000015
2015067725.tif 000016
2015067725.tif 000017
2015067725.tif 000018
2015067725.tif 000019
2015067725.tif 000020
2015067725.tif 000021
2015067725.tif 000022
2015067725.tif 000023
2015067725.tif 000024
【００２０】
本発明のアセチルアセトン誘導体には、下記スキームに示されるような互変異性体が存在するが、本発明のアセチルアセトン誘導体はこれらの互変異性体を包含する。
2015067725.tif 000025
【００２１】
〔アセチルアセトン誘導体の色材への吸着率の測定〕
本発明で目的としている色材用分散剤の構造中の吸着部位における高い性能は、その形成成分である吸着モノマーの吸着性能に依存する。このことは、本発明のアセチルアセトン誘導体の性能として、高い色材への吸着性が求められることを意味しており、その効果を認定するためには色材への吸着性能を確認する必要がある。そこで、本発明では、アセチルアセトン誘導体の色材への吸着率の測定を、分光光度計（日立社製）を用いて行った。測定の際における吸着率の測定方法、使用する色材・溶媒、アセチルアセトン誘導体の混合比率の条件は以下の通りである。
【００２２】
（測定条件）
溶媒にアセチルアセトン誘導体を溶解し、溶液（Ｓ）を調製した。この溶液（Ｓ）の一部に色材を加え、３０分間超音波分散を行った後、室温で１時間静置した後、遠心分離によって上澄み液を回収した。次に、溶液（Ｓ）および上澄み液を、それぞれ同一溶媒を加え同じ希釈倍率で、測定可能な濃度に調整した後、４２０ｎｍにおける吸光度を測定して、下記式（１）より吸着率を算出した。
吸着率（％）＝（１−ｊ／ｋ）＊１００              式（１）
（式中、ｊは上澄み希釈液の吸光度、ｋは溶液（Ｓ）希釈液の吸光度を示す。）
【００２３】
（色材）
本発明者らの検討によれば、本発明のアセチルアセトン誘導体は、従来より公知の、例えば、下記に列挙するような不溶性色材に対して優れた吸着性能を示し、その程度の違いは、上記の方法によって測定され、確認できる。色材としては、例えば、カーボンブラック等の顔料、イエロー／マゼンタ／シアン系の顔料や油溶性染料が挙げられ、本発明のアセチルアセトン誘導体は、これらのいずれに対しても優れた吸着性能を示すことを見出した。より具体的には、下記の色材が挙げられる。したがって、本発明のアセチルアセトン誘導体を用いて分散剤を作製する際には、対象とする色材を用いて、本発明のアセチルアセトン誘導体に該当する具体的な化合物に対する吸着性を上記したようにして測定して、より好ましい構造の本発明のアセチルアセトン誘導体を選択することが、最適な色材用分散剤を設計する上で有効である。
【００２４】
ブラック系の顔料または油溶性染料としては、以下のものが挙げられる。具体的には、Ｒａｖｅｎ７６０Ｕｌｔｒａ、Ｒａｖｅｎ１０６０Ｕｌｔｒａ、Ｒａｖｅｎ１０８０、Ｒａｖｅｎ１１００Ｕｌｔｒａ、Ｒａｖｅｎ１１７０、Ｒａｖｅｎ１２００、Ｒａｖｅｎ１２５０、Ｒａｖｅｎ１２５５、Ｒａｖｅｎ１５００、Ｒａｖｅｎ２０００、Ｒａｖｅｎ２５００Ｕｌｔｒａ、Ｒａｖｅｎ３５００、Ｒａｖｅｎ５２５０、Ｒａｖｅｎ５７５０、Ｒａｖｅｎ７０００、Ｒａｖｅｎ５０００ＵＬＴＲＡＩＩ、Ｒａｖｅｎ１１９０ＵＬＴＲＡＩＩ（以上、コロンビアン・カーボン社製）；
ＢｌａｃｋＰｅａｒｌｓＬ、ＭＯＧＵＬ−Ｌ、Ｒｅｇａｌ４００Ｒ、Ｒｅｇａｌ６６０Ｒ、Ｒｅｇａｌ３３０Ｒ、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１３００、Ｍｏｎａｒｃｈ１４００（以上、キャボット社製）；
ＣｏｌｏｒＢｌａｃｋＦＷ１、ＣｏｌｏｒＢｌａｃｋＦＷ２、ＣｏｌｏｒＢｌａｃｋＦＷ２００、ＣｏｌｏｒＢｌａｃｋ１８、ＣｏｌｏｒＢｌａｃｋＳ１６０、ＣｏｌｏｒＢｌａｃｋＳ１７０、ＳｐｅｃｉａｌＢｌａｃｋ４、ＳｐｅｃｉａｌＢｌａｃｋ４Ａ、ＳｐｅｃｉａｌＢｌａｃｋ６、ＳｐｅｃｉａｌＢｌａｃｋ５５０、Ｐｒｉｎｔｅｘ３５、Ｐｒｉｎｔｅｘ４５、Ｐｒｉｎｔｅｘ５５、Ｐｒｉｎｔｅｘ８５、Ｐｒｉｎｔｅｘ９５、ＰｒｉｎｔｅｘＵ、Ｐｒｉｎｔｅｘ１４０Ｕ、ＰｒｉｎｔｅｘＶ、Ｐｒｉｎｔｅｘ１４０Ｖ（以上、デグッサ社製）；
Ｎｏ．２５、Ｎｏ．３３、Ｎｏ．４０、Ｎｏ．４５、Ｎｏ．４７、Ｎｏ．５２、Ｎｏ．９００、Ｎｏ．９７０、Ｎｏ．２２００Ｂ、Ｎｏ．２３００、Ｎｏ．２４００Ｂ、ＭＣＦ−８８、ＭＡ６００、ＭＡ７７、ＭＡ８、ＭＡ１００、ＭＡ２３０、ＭＡ２２０（以上、三菱化学社製）；
Ｃ．Ｉ．ソルベントブラック３、５、７、８、１４、１７、１９、２０、２２、２４、２６、２７、２８、２９、４３、４５等の市販のものが挙げられる。
【００２５】
イエロー系の顔料または油溶性染料としては、縮合アゾ化合物、イソインドリノン化合物、アンスラキノン化合物、アゾ金属錯体、メチン化合物、アリルアミド化合物等が挙げられる。具体的には、Ｃ．Ｉ．ピグメントイエロー１２、１３、１４、１５、１７、６２、７４、８３、９３、９４、９５、１０９、１１０、１１１、１２８、１２９、１４７、１６８、１８０、Ｃ．Ｉ．ソルベントイエロー１、２、３、１３、１４、１９、２１、２２、２９、３６、３７、３８、３９、４０、４２、４３、４４、４５、４７、６２、６３、７１、７６、７９、８１、８２、８３：１、８５、８６、８８、１５１等の市販のものが挙げられる。
【００２６】
マゼンタ系の顔料または油溶性染料としては、縮合アゾ化合物、ジケトピロロピロール化合物、アンスラキノン化合物、キナクリドン化合物、塩基染料レーキ化合物、ナフトール化合物、ベンズイミダゾロン化合物、チオインジゴ化合物、ペリレン化合物等が挙げられる。具体的には、Ｃ．Ｉ．ピグメントレッド２、３、５、６、７、２３、４８：２、４８：３、４８：４、５７：１、８１：１、１２２、１４４、１４６、１６６、１６９、１７７、１８４、１８５、２０２、２０６、２２０、２２１、２５４、Ｃ．Ｉ．ソルベントレッド８、２７、３５、３６、３７、３８、３９、４０、４９、５８、６０、６５、６９、８１、８３：１、８６、８９、９１、９２、９７、９９、１００、１０９、１１８、１１９、１２２、１２７、２１８等の市販のものが挙げられる。
【００２７】
シアン系の顔料または油溶性染料としては、銅フタロシアニン化合物およびその誘導体、アンスラキノン化合物、塩基染料レーキ化合物等が挙げられる。具体的には、Ｃ．Ｉ．ピグメントブルー１、７、１５、１５：１、１５：２、１５：３、１５：４、６０、６２、６６、Ｃ．Ｉ．ソルベントブルー１４、２４、２５、２６、３４、３７、３８、３９、４２、４３、４４、４５、４８、５２、５３、５５、５９、６７、７０等の市販のものが挙げられる。
【００２８】
本発明のアセチルアセトン誘導体の色材に対する吸着性能は、上記に挙げた顔料または油溶性染料を単独または適宜に混合して用いることができる。
【００２９】
（アセチルアセトン誘導体の色材との混合比率）
本発明のアセチルアセトン誘導体の色材への吸着率を測定する際の色材に対するアセチルアセトン誘導体の混合比率は、任意に定めることができる。
【００３０】
（溶媒）
本発明のアセチルアセトン誘導体の色材への吸着率を測定する際に使用する溶媒としては、本発明のアセチルアセトン誘導体が溶解し、かつ、吸光度測定において４２０ｎｍに吸収が無い溶媒が好ましい。本発明のアセチルアセトン誘導体の色材への吸着に関与する水素結合力を阻害しない無極性溶媒が好ましい。溶媒としては、例えば、有機溶媒、水溶性有機溶媒、重合性単量体、水が使用でき、これらは単独あるいは混合して用いることもできる。
【００３１】
有機溶媒の具体例としては、トルエン、メチルエチルケトン、クロロホルム、酢酸エチル、ヘキサン、ヘプタンなどが挙げられる。
【００３２】
水溶性有機溶媒の具体例としては、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコールなどの低級アルコール類；エチレングリコール、ジエチレングリコール、トリエチレングリコール、テトラエチレングリコール、プロピレングリコール、ジプロピレングリコール、トリプロピレングリコール、１，２−ブタンジオール、１，３−ブタンジオール、１，４−ブタンジオール、チオジグリコール、１，４−シクロヘキサンジオールなどのジオール類；１，２，４−ブタントリオール、１，２，６−ヘキサントリオール、１，２，５−ペンタントリオールなどのトリオール類；トリメチロールプロパン、トリメチロールエタン、ネオペンチルグリコール、ペンタエリスリトールなどのヒンダードアルコール類；エチレングリコールモノメチルエーテル、エチレングリコールモノエチルエーテル、エチレングリコールモノイソプロピルエーテル、エチレングリコールモノアリルエーテル、ジエチレングリコールモノメチルエーテル、ジエチレングリコールモノエチルエーテル、ジエチレングリコールモノブチルエーテル、トリエチレングリコーリモノメチルエーテル、トリエチレングリコールモノエチルエーテル、プロピレングリコールモノメチルエーテル、ジプロピレングリコールモノメチルエーテルなどのグリコールエーテル類；グリセリン、ジメチルスルホキシキド、グリセリンモノアリルエーテル、ポリエチレングリコール、Ｎ−メチル−２−ピロリドン、２−ピロリドン、γ−ブチロラクトン、１，３−ジメチル−２−イミダゾリジノン、スルフォラン、β−ジヒドロキシエチルウレア、ウレア、アセトニルアセトン、Ｎ，Ｎ−ジメチルホルムアミド、ジメチルアセトアミド、アセトン、ジアセトンアルコール、ピリジン、アセトニトリル、テトラヒドロフランなどが挙げられる。
【００３３】
重合性単量体としては、以下のものが挙げられる。スチレン；ｏ−（ｍ−，ｐ−）メチルスチレン、ｍ−（ｐ−）エチルスチレンの如きスチレン系単量体；アクリル酸メチル、メタクリル酸メチル、アクリル酸エチル、メタクリル酸エチル、アクリル酸プロピル、メタクリル酸プロピル、アクリル酸ブチル、メタクリル酸ブチル、アクリル酸オクチル、メタクリル酸オクチル、アクリル酸ドデシル、メタクリル酸ドデシル、アクリル酸ステアリル、メタクリル酸ステアリル、アクリル酸ベヘニル、メタクリル酸ベヘニル、アクリル酸２−エチルヘキシル、メタクリル酸２−エチルヘキシル、アクリル酸ジメチルアミノエチル、メタクリル酸ジメチルアミノエチル、アクリル酸ジエチルアミノエチル、メタクリル酸ジエチルアミノエチルの如きアクリル酸エステル系単量体或いはメタクリル酸エステル系単量体などのアクリル系単量体；ブタジエン、イソプレン、シクロヘキセンなどのエン系単量体、アクリロニトリル、メタクリロニトリルなどのニトリル系単量体、アクリル酸アミド、メタクリル酸アミドなどのアミド系単量体などが挙げられる。
【００３４】
（溶媒量）
本発明のアセチルアセトン誘導体の色材への吸着率を測定する際の溶媒の量は、アセチルアセトン誘導体を溶解させる量であれば任意に定めることができる。
【００３５】
（撹拌条件）
本発明のアセチルアセトン誘導体の色材への吸着率を測定する際の色材とアセチルアセトン誘導体の撹拌条件は、特に限定はなく、一般に使用される機器、例えばボールミル、超音波、ペイントシェーカー、レッドデビル、サンドミル、ホモジナイザー、振動ボールミル、サンドミル、ロールミル、アトライター、ホモミキサー、マイクロフルイダイザー（以上、マイクロフルイデックス社製）、ナノマイザー（ナノマイザー社製）、ペイントシェーカー等を用いることができる。
【００３６】
（温度条件）
本発明のアセチルアセトン誘導体の色材への吸着率を測定する際の温度は、用いるアセチルアセトン誘導体の重合性置換基の安定性を考えると０℃以下が好ましいが、実用的には３０℃以下程度に抑えることが好ましい。
【００３７】
（分散性）
本発明のアセチルアセトン誘導体の色材への吸着率を測定する際のアセチルアセトン誘導体を吸着させた色材の分散性は、アセチルアセトン誘導体を吸着させる前の色材の分散性と同等である。先の式（１）に示すように、上澄み中のアセチルアセトン誘導体の存在量から色材への吸着率を算出するため、色材の溶媒への溶解や分散は、吸着率の測定を阻害するものとして注意しなければならず、色材、溶媒の選定に留意する必要がある。
【００３８】
（添加剤）
なお、本発明のアセチルアセトン誘導体の色材への吸着率を測定する際には、その媒体中に界面活性剤、ｐＨ調整剤、酸化防止剤、防黴剤などの各種添加剤を添加してもよい。このようにすれば、本発明のアセチルアセトン誘導体を用いて作製した色材用分散剤で色材を分散してなるインクなどとした場合に、これらの添加剤がその吸着性能におよぼす影響を事前に検討できる。
【実施例】
【００３９】
以下に、実施例を挙げて本発明を具体的に説明するが、本発明はこれらに限定されるものではない。なお、文中の「部」および「％」は、特に断りのない限り質量基準である。下記のようにして合成して本発明で規定した構造の化合物を得たが、得られた中間体、アセチルアセトン誘導体の分子構造は、ＮＭＲ（核磁気共鳴装置、ＥＣＡ４００、日本電子社製）を使用して確認した。また、表１−２に、得られた中間体、アセチルアセトン誘導体の収率および総収率をまとめて示した。
【００４０】
＜実施例１＞
〔中間体１の合成（アセチルアセトンとジアゾニウム塩との反応）〕
４−アミノフェノール１１．０部（０．１００モル）に希塩酸１４０部加えて、５℃以下に冷却した。この溶液に、１９．０％−亜硝酸ナトリウム水溶液３７．０部（０．１００モル）を氷冷しながら滴下し、ジアゾニウム塩溶液を調製した。次に、アセチルアセトン１０．０部（０．１００モル）に、エタノール２３７部、および３６．５％−酢酸ナトリウム水溶液１２６部（０．５６０モル）を加えて撹拌し、５℃以下に冷却した。この溶液に、先に調製したジアゾニウム塩溶液をゆっくり滴下し、氷冷下で３０分、さらに室温で１時間撹拌した。その後、生成した析出物をろ取し、水洗、乾燥して中間体１を得た（収率９８％）。
【００４１】
〔中間体２の合成（上記中間体１と４−ヒドロキシベンズアルデヒドとの反応）〕
上記で得た中間体１の１５．６部（０．０７０モル）をメタノール１６０部に溶解し、２Ｎ−水酸化ナトリウム水溶液８６．０部を加えて５℃以下に冷却した。この溶液に、４−ヒドロキシベンズアルデヒド３５．１部（０．２９０モル）とエタノール２０．５部を混合したものを滴下し、氷冷下で３時間反応させた後、冷蔵庫で一晩静置した。静置後、反応液を冷水５００部に投入して、酢酸で中和し、生成した析出物を分取して、シリカゲルカラムクロマトグラフィーを用いて精製し、中間体２を得た（収率８７％）。
【００４２】
〔アセチルアセトン誘導体１の合成（上記中間体２への重合性官能基の導入）〕
上記で得た中間体２の１５．６部（４０.０ミリモル）をピリジン１７０部に溶解し、５℃以下に冷却した。この溶液に、メタクリロイルクロリド１２．６部（０．１２０モル）をピリジン９０．０部に溶解したものを滴下して、１時間撹拌した。その後、水２００部を添加して反応を停止させ、クロロホルムによる抽出、水洗および濃縮を行なって、先に構造式を示した化合物（１）であるアセチルアセトン誘導体１を得た（収率７３％）。
【００４３】
＜実施例２〜１６＞
（実施例２：アセチルアセトン誘導体２の合成）
実施例１の中間体１の合成で用いた４−アミノフェノールを４−アミノ−ｍ−クレゾールに変更したこと以外は、実施例１のアセチルアセトン誘導体１の合成と同様の方法により、先に構造式を示した化合物（２）であるアセチルアセトン誘導体２を合成した。
【００４４】
（実施例３：アセチルアセトン誘導体３の合成）
実施例１の中間体１の合成で用いた４−アミノフェノールを４−アミノ−３−ニトロフェノールに変更したこと以外は、実施例１のアセチルアセトン誘導体１の合成と同様の方法により、先に構造式を示した化合物（３）であるアセチルアセトン誘導体３を合成した。
【００４５】
（実施例４：アセチルアセトン誘導体４の合成）
実施例１の中間体１の合成で用いた４−アミノフェノールを２−メトキシ−４−ヒドロキシアニリンに変更したこと以外は、実施例１のアセチルアセトン誘導体１の合成と同様の方法により、先に構造式を示した化合物（４）であるアセチルアセトン誘導体４を合成した。
【００４６】
（実施例５：アセチルアセトン誘導体５の合成）
実施例１の中間体１の合成で用いた４−アミノフェノールを２，４−ジヒドロキシアニリンに変更したこと以外は、実施例１のアセチルアセトン誘導体１の合成と同様の方法により、先に構造式を示した化合物（５）であるアセチルアセトン誘導体５を合成した。
【００４７】
（実施例６：アセチルアセトン誘導体６の合成）
実施例１で中間体２への重合性官能基の導入で用いたメタクリロイルクロリドをアクリロイルクロリドに変更したこと以外は、実施例１のアセチルアセトン誘導体１の合成と同様の方法により、先に構造式を示した化合物（６）であるアセチルアセトン誘導体６を合成した。
【００４８】
（実施例７：アセチルアセトン誘導体７の合成）
実施例１の中間体１の合成で用いた４−アミノフェノールを１，４−フェニレンジアミンに変更したこと以外は、実施例１のアセチルアセトン誘導体１の合成と同様の方法により、先に構造式を示した化合物（７）であるアセチルアセトン誘導体７を合成した。
【００４９】
（実施例８：アセチルアセトン誘導体８の合成）
実施例１の中間体１の合成で用いた４−アミノフェノールを１，４−フェニレンジアミンとし、実施例１で中間体２への重合性官能基の導入で用いたメタクリロイルクロリドをアクリロイルクロリドに変更したこと以外は、実施例１のアセチルアセトン誘導体１の合成と同様の方法により、先に構造式を示した化合物（８）であるアセチルアセトン誘導体８を合成した。
【００５０】
（実施例９：アセチルアセトン誘導体９の合成）
実施例１の中間体１の合成で用いた４−アミノフェノールを３−アミノフェノールとし、実施例１の中間体２の合成で用いた４−ヒドロキシベンズアルデヒドを３−ヒドロキシベンズアルデヒドに変更したこと以外は、実施例１のアセチルアセトン誘導体１の合成と同様の方法により、先に構造式を示した化合物（９）であるアセチルアセトン誘導体９を合成した。
【００５１】
（実施例１０：アセチルアセトン誘導体１０の合成）
実施例１の中間体２の合成で用いた４−ヒドロキシベンズアルデヒドを３−ヒドロキシベンズアルデヒドに変更したこと以外は、実施例１のアセチルアセトン誘導体１の合成と同様の方法により、先に構造式を示した化合物（１０）であるアセチルアセトン誘導体１０を合成した。
【００５２】
（実施例１１：アセチルアセトン誘導体１１の合成）
実施例１の中間体１の合成で用いた４−アミノフェノールを３−アミノフェノールに変更したこと以外は、実施例１のアセチルアセトン誘導体１の合成と同様の方法により、先に構造式を示した化合物（１１）であるアセチルアセトン誘導体１１を合成した。
【００５３】
（実施例１２：アセチルアセトン誘導体１２の合成）
実施例１の中間体１の合成で用いた４−アミノフェノールをアニリンに変更したこと以外は、実施例１のアセチルアセトン誘導体１の合成と同様の方法により、先に構造式を示した化合物（１２）であるアセチルアセトン誘導体１２を合成した。
【００５４】
（実施例１３：アセチルアセトン誘導体１３の合成）
実施例１の中間体１の合成で用いた４−アミノフェノールをアニリンとし、実施例１の中間体２の合成で用いた４−ヒドロキシベンズアルデヒドを３−ヒドロキシベンズアルデヒドに変更したこと以外は、実施例１のアセチルアセトン誘導体１の合成と同様の方法で、先に構造式を示した化合物（１３）であるアセチルアセトン誘導体１３を合成した。
【００５５】
（実施例１４：アセチルアセトン誘導体１４の合成）
実施例１の中間体２の合成で用いた４−ヒドロキシベンズアルデヒド３５．１部（０．２９０モル）を、３−ヒドロキシベンズアルデヒド１７．５部（０．１４０モル）とベンズアルデヒド１５．２部（０．１４０モル）に変更したことと、クロロホルムによる抽出、水洗および濃縮を行なった後にシリカゲルカラムクロマトグラフィーによる精製を行ったこと以外は、実施例１のアセチルアセトン誘導体１の合成と同様の方法により、先に構造式を示した化合物（１４）であるアセチルアセトン誘導体１４を合成した。
【００５６】
（実施例１５：アセチルアセトン誘導体１５の合成）
中間体２を市販のクルクミン（メルク社製）とアニリンから合成した以外は、実施例１のアセチルアセトン誘導体１の合成と同様の方法により、先に構造式を示した化合物（１５）であるアセチルアセトン誘導体１５を合成した。
【００５７】
（実施例１６：アセチルアセトン誘導体１６の合成）
中間体２を市販のクルクミン（メルク社製）と４−アミノフェノールから合成した以外は、実施例１のアセチルアセトン誘導体１の合成と同様の方法により、先に構造式を示した化合物（１６）であるアセチルアセトン誘導体１６を合成した。
【００５８】
＜実施例１７＞
（中間体の合成）
実施例１の中間体１の合成で用いた４−アミノフェノールを４−アミノ安息香酸に変更したこと以外は、中間体１の合成と同様にして中間体を得た。そして、得られた中間体を用いて、実施例１の中間体２の合成で用いた４−ヒドロキシベンズアルデヒドを４−ホルミル安息香酸に変更したこと以外は、中間体２の場合と同様の方法により、中間体を得た。
【００５９】
（アセチルアセトン誘導体１７の合成）
窒素置換されたナス型フラスコに、上記で得た中間体２を５．６部（０．０５０モル）、塩化チオニル３５．７部（０．３００モル）、ピリジン０．１００部（０．００１モル）を投入し、１００℃で１時間還流した。その後、ＨＣｌの発生が停止していることを確認して、残留する塩化チオニルを減圧留去した。この残渣１７．７部（０．０４００モル）をピリジン３０．０部に溶解した液を、アリルアルコール１０．４部（０．１８０モル）をピリジン２０．０部に溶解させた液にゆっくり滴下し、室温で３時間撹拌した。反応後、水１００部を添加して反応を止め、クロロホルムで抽出、アルカリ洗浄、水洗、濃縮により、先に構造式を示した化合物（１７）であるアセチルアセトン誘導体１７を得た。
【００６０】
＜実施例１８＞
（中間体の合成）
実施例１の中間体１の合成で用いた４−アミノフェノールを１,４−フェニレンジアミンに変更したこと以外は、中間体１の合成と同様にして中間体を得た。そして、得られた中間体を用いて、実施例１の中間体２の合成に用いた４−ヒドロキシベンズアルデヒドを４−アミノベンズアルデヒドに変更したこと以外は、中間体２の場合と同様の方法により、中間体を得た。
【００６１】
（アセチルアセトン誘導体１８の合成）
窒素置換されたナス型フラスコに、トリホスゲン２２．３部（０．０７５０モル）、ジエチルエーテル６０．０部を投入し、−７８℃に冷却した。ここに、トリエチルアミン２２．８部（０．２２５モル）、上記で得た中間体２を１．１部（０．０５０モル）、ジクロロメタン１２０部の混合液を滴下し、０℃までゆっくり昇温した。溶媒の減圧留去後、残渣をエーテル５０．０部に溶解し、アリルアルコール１３．１部（０．２２５モル）とピリジン０．１００部（１．００ミリモル）の混合液をゆっくり投入し、氷冷下で３０分撹拌した。さらに室温で１時間撹拌後、残留するアリルアルコールおよびエーテルを減圧留去し、先に構造式を示した化合物（１９）であるアセチルアセトン誘導体１８を得た。
【００６２】
＜実施例１９：アセチルアセトン誘導体１９の合成＞
窒素置換されたナス型フラスコに、実施例１での中間体２を１９．８部（５０．０ミリモル）、エピクロロヒドリン１３．９部（０．１５０モル）、炭酸カリウム１０．４部（７５．０ミリモル）、アセトン４０．０部を投入し、４時間還流撹拌した。反応後、水２０．０部を加え、ジエチルエーテル５０．０部で有機物を抽出、濃縮した。濃縮物をシリカゲルカラムクロマトグラフィーで精製し、先に構造式を示した化合物（１８）であるアセチルアセトン誘導体１９を得た。
【００６３】
＜実施例２０＞
（中間体の合成）
実施例１の中間体１の合成で用いた４−アミノフェノールを４−アミノスチレンに変更したこと以外は、中間体１の合成と同様にして、中間体を得た。そして、得られた中間体を用いて、実施例１の中間体２の合成に用いた４−ヒドロキシベンズアルデヒドを４−ビニルベンズアルデヒドに変更したこと以外は、中間体２の場合と同様の方法により、中間体を得た。
【００６４】
（アセチルアセトン誘導体２０の合成）
窒素置換されたナス型フラスコに、上記で得た中間体を２２．９部（０．０５００モル）、トリメトキシシラン２７．５部（０．２２５モル）、ヘキサクロロ白金酸０．０１００部（０．０２００ミリモル）、ジエチルエーテル３０．０部を投入し、室温で２時間撹拌した。反応後、水洗、アルカリ洗浄、濃縮により、先に構造式を示した化合物（２０）であるアセチルアセトン誘導体２０を得た。
【００６５】
＜実施例２１＞
（中間体の合成）
実施例１の中間体１の合成で用いた４−アミノフェノールをｐ−アミノ−フェニルアラニン塩酸塩に変更したこと以外は、中間体１及び中間体２の合成の場合と同様の方法により、中間体を得た。
【００６６】
（アセチルアセトン誘導体２１の合成）
上記で得た中間体を用いた以外は、実施例１と同様の方法により、先に構造式を示した化合物（２１）であるアセチルアセトン誘導体２１を得た。
【００６７】
＜実施例２２＞
（中間体の合成）
実施例１の中間体１の合成で用いた４−アミノフェノールを４−アミノベンジルコハク酸に変更したこと以外は、中間体１及び中間体２の合成の場合と同様の方法により、中間体を得た。
【００６８】
（アセチルアセトン誘導体２２の合成）
上記で得た中間体を用いた以外は、実施例１と同様の方法で、先に構造式を示した化合物（２２）であるアセチルアセトン誘導体２２を得た。
【００６９】
（実施例２３：アセチルアセトン誘導体２３の合成）
実施例１の中間体１の合成で用いた４−アミノフェノールを２−アミノフェノールに変更し、実施例１の中間体２の合成で用いた４−ヒドロキシベンズアルデヒドをサリチルアルデヒドに変更したこと以外は、実施例１の合成と同様の方法より、先に構造式を示した化合物（２３）であるアセチルアセトン誘導体２３を得た。
【００７０】
＜比較例１＞
（化合物Ｘの合成）
比較のため、特開２００７−１３１８３２号公報に記載の製造例４に記載された方法を参考にして、下記化合物Ｘを合成した。
2015067725.tif 000026
【００７１】
表１に、実施例１〜２３のアセチルアセトン誘導体の構造の特徴と、合成段階におけるそれぞれの中間体の収率と、最終的な総収率をまとめて示した。表１−２に記載した収率の（１）〜（３）は、先に記載したスキームにおける（１）〜（３）の各段階における収率を意味している。
【００７２】
2015067725.tif 000027
【００７３】
なお、表１−１中における、（III−ａ）〜（III−ｆ）の重合性官能基の構造は下記の通りである。
2015067725.tif 000028
【００７４】
2015067725.tif 000029
【００７５】
＜実施例の各アセチルアセトン誘導体及び比較例の化合物の評価＞
上記で得た本発明の実施例１〜２３の各アセチルアセトン誘導体及び比較例１の化合物Ｘの色材への吸着性、重合性官能基の反応性を、下記のようにして評価した。
【００７６】
〔実施例及び比較例の各アセチルアセトン誘導体の色材への吸着率の評価〕
本発明の実施例１〜２３の各アセチルアセトン誘導体および比較例１の化合物Ｘの色材への吸着性を次の方法および基準で評価した。
＜アセチルアセトン誘導体の色材への吸着率の測定＞
（測定用の試料調製）
それぞれの溶媒２０．０部に、実施例で合成したそれぞれのアセチルアセトン誘導体０．０１００部を溶解し、それぞれの溶液（Ｓ）を調製した。そして、この溶液（Ｓ）１０．０部に色材１．００部を加え、３０分間超音波分散を行った後、室温で１時間静置して、遠心分離によって上澄み液を回収した。
【００７７】
（吸着率の測定と吸着率の算出）
次に、上記で調製した溶液（Ｓ）および上澄み液に、それぞれ検討する溶媒を加えて２０倍に希釈し、これを測定用溶液とし、４２０ｎｍにおける吸光度を測定して、下記式（１）より、それぞれのアセチルアセトン誘導体の吸着率を算出した。また、比較例の化合物Ｘについても同様にして色材の吸着率を算出した。
吸着率（％）＝（１−ｊ／ｋ）＊１００            式（１）
（式中、ｊは上澄み希釈液の吸光度、ｋは溶液（Ｓ）希釈液の吸光度を示す。）
【００７８】
（評価基準）
上記のようにして求めた、実施例の各セチルアセトン誘導体及び比較例の化合物の吸着率に基づいて、下記の基準でそれぞれ評価した。得られた結果を表２に示した。
◎：吸着率９５％以上
○：吸着率９０％以上９５％未満
△：吸着率８０％以上９０％未満
×：吸着率８０％未満
【００７９】
2015067725.tif 000030
【００８０】
〔重合性官能基の反応性の確認〕
本発明の実施例１〜２３の各アセチルアセトン誘導体および比較例１の化合物Ｘについて、下記の方法でそれぞれ、その構造中にある重合性官能基の反応性の確認を行った。
（アセチルアセトン誘導体１〜１８、２３による検討）
アセチルアセトン誘導体５．００部をＮ，Ｎ−ジメチルホルムアミド３０．０部に溶解し、その溶液に触媒としてアゾビスイソブチロニトリル０．０５０部、共重合物としてメタクリル酸メチル１０．０部を加えて８０℃に加熱し、アセチルアセトン誘導体の構造中にある重合性官能基の共重合物との反応性の有無を確認した。得られた結果を表３に示した。
【００８１】
（アセチルアセトン誘導体１９）
アセチルアセトン誘導体５．００部をＮ，Ｎ−ジメチルホルムアミド３０．０部に溶解し、その溶液に開始剤としてＷＰＩ−１１３（和光純薬）を０．１００部、共重合物としてプロピレンオキシドを１０．０部加えて室温にてＵＶ照射し、アセチルアセトン誘導体の構造中にある重合性官能基の共重合物との反応性の有無を確認した。得られた結果を表３に示した。
【００８２】
（アセチルアセトン誘導体２０）
アセチルアセトン誘導体５．００部をエタノール３０．０部に溶解し、その溶液に触媒として水を０．５００部、共重合物としてメチルトリメトキシシランを１０．０部加えて１００℃に加熱し、アセチルアセトン誘導体の構造中にある重合性官能基の共重合物との反応性の有無を確認した。得られた結果を表３に示した。
【００８３】
（アセチルアセトン誘導体２１）
アセチルアセトン誘導体５．００部をＮ，Ｎ−ジメチルホルムアミド３０．０部に溶解し、縮合剤としてＮ，Ｎ−ジシクロヘキシルカルボジイミドを５．００部、触媒としてＮ，Ｎ−ジメチル−４−アミノピリジンを０．３００部、共重合物として３−アミノプロピオン酸を１０．０部加えて、６０℃に加熱し、アセチルアセトン誘導体の構造中にある重合性官能基の共重合物との反応性の有無を確認した。得られた結果を表３に示した。
【００８４】
（アセチルアセトン誘導体２２）
アセチルアセトン誘導体５．００部をＮ，Ｎ−ジメチルホルムアミド３０．０部に溶解し、縮合剤としてＮ，Ｎ−ジシクロヘキシルカルボジイミドを５．００部、触媒としてＮ，Ｎ−ジメチル−４−アミノピリジンを０．３００部、共重合物としてエチレングリコールを１０．０部加えて、減圧下で２００℃に加熱し、アセチルアセトン誘導体の構造中にある重合性官能基の共重合物との反応性の有無を確認した。得られた結果を表３に示した。
【００８５】
2015067725.tif 000031
【００８６】
表２、表３から明らかなように、本発明の実施例のアセチルアセトン誘導体は、色材に十分な吸着性を発揮するものであった。また、アセチルアセトン誘導体の構造中にある重合性官能基も反応性を有し、色材用分散剤の形成において分散部位を付加する際の反応性を確保し得るものであることが確認された。
【産業上の利用可能性】
【００８７】
本発明のアセチルアセトン誘導体は、色材に対する吸着性に優れ、色材用分散剤の吸着部位の形成に利用可能な化合物である。